СЫРЬЕВАЯ СМЕСЬ ДЛЯ ИЗГОТОВЛЕНИЯ БЕТОНА
RAW MATERIAL MIXTURE FOR CONCRETE PRODUCTION

Изобретение относится к промышленности строительных материалoв, в частности к производству мелкозернистых бетонов, которые могут быть использованы в малоэтажном строительстве.
Известна сырьевая смесь, включающая, мас.%: портландцемент 33,3-67,7; золу от сжигания бурого и каменного угля 33,3-67,7 [1].
Задача изобретения состоит в снижении расхода цемента в составе сырьевой смеси для изготовления бетона при сохранении его прочности.
Технический результат достигается тем, что сырьевая смесь для изготовления бетона, содержащая портландцемент, золу-унос, дополнительно содержит отходы алмазообогащения, характеризующиеся минеральным составом, мас.%: серпентин 70,0; кальцит 2,0; доломит 28, и суперпластификатор С-3 при следующем соотношении компонентов, мас.%: портландцемент 27-30; зола-унос 27-30; указанные отходы алмазообогащения 38,5-44,9; суперпластификатор С-3 1,1-1,5, при водоцементном отношении 0,4-0,45.
Составы сырьевой смеси приведены в таблице.
Компоненты
Содержание, мас.%:
состав № 1
состав № 2
состав № 3
Портландцемент
27
28,5
30
Зола-унос
27
28,5
30
Отходы алмазообогащения
44,9
41,7
38,5
Суперпластификатор С-3
1,1
1,3
1,5
Водоцементное отношение
0,45
0,42
0,4
Отходы алмазообогащения - это крупный техногенный песок, состоящий из ультраосновных пород. Минеральный состав отходов включает, мас.%: серпентин 70,0; кальцит 2,0; доломит 28.
Сухие компоненты дозируют в требуемых количествах и смешивают. К смеси сухих компонентов добавляют воду, суперпластификатор С-3 (продукт конденсации нафталиносульфокислоты) и еще раз смешивают. Подготовленной смесью заполняют металлические формы и выдерживают ее в формах в течение 1 суток. Прочность изделий, изготовленных из предложенной сырьевой смеси, составит 10-14 МПа (в возрасте 28 сут.). Использование предложенной сырьевой смеси позволит снизить расход цемента.
Источник информации
1. Słodzińska Н. Wpływ wybranych popiołów lotnych na właściwości zaczynów cementowych / XLIII konferencja naukowa KILiW PAN i KN PZITB. - Poznań-Krynica, 1997. - S. 73 - 80.